(57)【特許請求の範囲】
【請求項１】
３枝分かれ共重合体において、
次の構造を有しており、
【化１】
0005138215.tif 000013
式中、
Ｚは、炭素原子２〜１０個のアルキル基であり、
Ｘ、ＹおよびＷは、同一であるかまたは相違しており、かつ、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
式中、Ｒは、水素、またはＣ1〜Ｃ6アルキル基であり、
前記疎水性ドメインが、少なくとも１種のメタクリル酸アルキルまたはアクリル酸アルキルの反復モノマー単位を含んでおり、
前記親水性ドメインが、アクリルアミド、Ｎ,Ｎ−ジメチルアクリルアミド、Ｎ−イソプロピルアクリルアミド、アクリル酸、スチレンスルホン酸、ビニルアルコール、エチレングリコール、およびＮ−ビニルピロリドン、からなる群から選択される反復モノマー単位を含んでおり、
前記生理活性部分が、生理活性分子である、
３枝分かれ共重合体。
【請求項２】
請求項１に記載の３枝分かれ共重合体において、
少なくとも１種のメタクリル酸アルキルの前記反復モノマー単位が、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、およびメタクリル酸ドデシル、からなる群から選択される、３枝分かれ共重合体。
【請求項３】
請求項１に記載の３枝分かれ共重合体において、
少なくとも１種のアクリル酸アルキルの前記反復モノマー単位が、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、およびアクリル酸ドデシル、からなる群から選択される、３枝分かれ共重合体。
【請求項４】
請求項１に記載の３枝分かれ共重合体において、
前記生理活性分子が、抗血栓形成剤、免疫抑制剤、抗腫瘍薬、抗炎症剤、血管形成阻害薬、タンパク質キナーゼ阻害薬、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、
３枝分かれ共重合体。
【請求項５】
請求項４に記載の３枝分かれ共重合体において、
前記生理活性分子が、ヘパリン、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、３枝分かれ共重合体。
【請求項６】
請求項１に記載の３枝分かれ共重合体において、
次の構造を有しており、
【化２】
0005138215.tif 000014
式中、
Ｘ’およびＹ’は、同一であるかまたは相違しており、かつ、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
Ｗ’は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
式中、Ｒは、水素、またはＣ1〜Ｃ6アルキル基である、
３枝分かれ共重合体。
【請求項７】
請求項１に記載の３枝分かれ共重合体において、
次の構造を有しており、
【化３】
0005138215.tif 000015
式中、
ｎおよびｍは、同一であるかまたは相違しており、独立的に１０〜２５００の整数である、
３枝分かれ共重合体。
【請求項８】
請求項１に記載の３枝分かれ共重合体において、
8.30269432 × 10-21ｇ〜8.30269432 × 10-19ｇ（５ｋダルトン〜５００ｋダルトン）の範囲の調節可能な分子量を有している、３枝分かれ共重合体。
【請求項９】
物品の１つの表面の少なくとも一部分に施用するためのコーティング組成物において、
請求項１に記載の３枝分かれ共重合体を含んでいる、
コーティング組成物。
【請求項１０】
請求項９に記載のコーティング組成物において、
前記コーティングが、１ｎｍ〜１０μｍの厚さを有している、コーティング組成物。
【請求項１１】
物品の上にコーティングを有する物品において、
前記コーティングが、請求項１に記載の３枝分かれ共重合体を含んでいる、
物品。
【請求項１２】
請求項１１に記載の物品において、
少なくとも１種のメタクリル酸アルキルの前記反復モノマー単位が、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、およびメタクリル酸ドデシル、からなる群から選択される、物品。
【請求項１３】
請求項１１に記載の物品において、
少なくとも１種のアクリル酸アルキルの前記反復モノマー単位が、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、およびアクリル酸ドデシル、からなる群から選択される、物品。
【請求項１４】
請求項１１に記載の物品において、
前記生理活性分子が、抗血栓形成剤、免疫抑制剤、抗腫瘍薬、抗炎症剤、血管形成阻害薬、タンパク質キナーゼ阻害薬、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、
物品。
【請求項１５】
請求項１４に記載の物品において、
前記生理活性分子が、ヘパリン、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、物品。
【請求項１６】
請求項１１に記載の物品において、
前記３枝分かれ共重合体が、8.30269432 × 10-21ｇ〜8.30269432 × 10-19ｇ（５ｋダルトン〜５００ｋダルトン）の範囲の調節可能な分子量を有している、物品。
【請求項１７】
請求項１１に記載の物品において、
前記コーティングが、１ｎｍ〜１０μｍの厚さを有している、物品。
【請求項１８】
請求項１１に記載の物品において、
医療用具、または医療用具の部品である、物品。
【発明の詳細な説明】
【開示の内容】
【０００１】
本発明は、３枝分かれ共重合体（tri-branched copolymer）と、物品の１つの表面の少なくとも一部分に施用するための本発明の共重合体を含有するコーティング組成物とに関する。本発明は、物品の上に本発明のコーティングを有する物品にも関する。
【０００２】
〔発明の背景〕
大抵の医療用具は、金属、セラミックスまたはポリマー材料で作られている。しかし、これらの材料は、非形状整合性(non-conformal)、疎水性、かつ非平滑性(non-slippery)であり、したがって、使用または手術の間、血栓形成、炎症、または、粘膜に対する損傷を引き起こすことがある。このように、生体適合性の問題は、医療用具、とりわけ、医療用インプラント、の製造業者にとって重大な関心事である。医療用具は、適切かつ安全に機能するように、通常、生体適合性材料の１つ以上の層で被覆されている。これらの医療用具上のコーティングは、場合によっては、治療薬および製剤を送達するために使用することができる。
【０００３】
医療用具、とりわけ植え込み可能な医療用具は、長期使用が意図されており、しかも、体組織、体液、電解質、タンパク質、酵素、脂質および他の生体分子と直接接触するので、医療用具のためのコーティング材料は、厳しい生体的および物理的な必要条件を満たさなければならない。これらの必要条件には、最低限、次のこと：（１）コーティングは、体組織と接触したとき、疎水性かつ潤滑性であり、そのことによって、手術の間、患者の安楽さが増大し、かつ、この医療用具の操縦性(maneuverability)が改善されなければならないこと、（２）コーティングは可撓性かつ弾力性であり、それゆえに、このコーティングは、有害となる応力を有することなく、生体構造に形状整合し(conform)なければならないこと、（３）コーティングは血液適合性(hemocompatible)であり、そうであることによって、血栓もしくは塞栓の形成が減少するか、または回避されなければならないこと、（４）コーティングは、体組織および体液に対して化学的に不活性でなければならないこと、ならびに、（５）コーティングは、医療用具上に形成されるとき、機械的に耐久性があり、かつ、ひびが入ってはならないこと、が包含される。コーティングが製剤または治療薬を含浸する場合、このコーティングおよびコーティングの組成物は、典型的には、製剤または治療薬と相溶性である必要がある。コーティングが被覆剤として使用され、下に横たわるベースコート（basecoat）が製剤または治療薬を含浸する場合、このコーティングおよびコーティングの組成物は、このベースコート、および、その中に含浸される製剤または治療薬と相溶性でなければならず、さらに、このコーティングは、この製剤またはこの治療薬がこのコーティングを通り抜けるのを可能にしなければならない。コーティングは、物理的障壁(physical barrier)、化学的障壁(chemical barrier)、または、それらの組み合わせとして機能して、下に横たわるベースコートの中の製剤または治療薬が溶出するのを制御することも望ましい。
【０００４】
商業的な薬剤溶出性ステントのための従来のコーティング組成物では、異なるポリマー材料の所望の特性を組み合わせるために、ポリ（エチレン酢酸ビニル）（ＥＶＡｃ）（poly ethylene-vinyl acetate）とポリメタクリル酸ブチル（ＢＭＡ）とのポリマーブレンド（すなわち、物理的混合物）が使用された。しかし、この従来のコーティングの１つの欠点は、ポリマーブレンドの相分離である。この相分離は、コーティングの性能とその中に含浸された薬剤の安定性とに対して有害である場合がある。
【０００５】
従来技術のもう１つのコーティング組成物は、支持性ポリマー(supporting polymer)および親水性ポリマーを含有する。この場合、支持性ポリマーは、架橋反応を受けることのできる機能的部分を含有し、親水性ポリマーは、この支持性ポリマーと関連する（例えば、米国特許第6,238,799号明細書を参照されたい）。しかし、この従来技術のコーティング組成物を調製するためには、化学的架橋反応と高温の硬化過程とが用いられ、これらは、薬剤含有コーティングと適合性のあるものではない。
【０００６】
従来技術では、ポリエチレングリコールビニルエーテル化合物（polyethylene glycol vinyl ether compounds）のモノマーを含有する気体の気相重合、またはプラズマ重合によって形成されたコーティング組成物がさらに使用される（例えば、米国特許出願公開公報第2003/0113477号明細書を参照されたい）。しかし、プラズマ過程によって調整されたポリマーは、低分子量（poorly definned molecular weight）と大きい多分散性(polydispersity)とによって十分には特徴付けられなかった。低分子量のプラズマ暴露ポリマーは、機械的耐久性を制限した。さらに、プラズマ処理は、下に横たわるベースコートを貫通して、その中の薬物内容物を損傷させることがある。この従来技術のアプローチに関するもう１つの問題は、プラズマ過程で発生した遊離基、または他の高エネルギー種が、コーティング中に存続して、ベースコート中の薬物内容物を経時的に破壊することがあることである。
【０００７】
医療用具を使用することによって生じる血栓を減少させるため、従来技術ではまた、抗血栓剤（例えば、ヘパリン）を医療用具のコーティングに共役結合させる（conjugating）（すなわち、共有結合させる）（covalently bonding）ことによって、このコーティングが修飾される（例えば、米国特許第4,973,493号明細書およびwww.surmodics.comを参照されたい）。このアプローチは、優れた抗血栓性を有するコーティングを作り出すものの、従来技術の共役結合方法（conjugation）は、複雑な調整方法を採用し、このコーティング中の抗血栓剤の分解を引き起こすことのある、様々な副産物を生じる。
【０００８】
このように、医療用具の少なくとも１つの表面に施用するための前述の厳しい必要条件を満たすことができるコーティング組成物およびポリマー材料であって、このコーティング中に物理的または化学的に含浸される製剤または治療薬と適合性のある過程を経て調製しうるコーティング組成物およびポリマー材料を得るための必要性が、依然として存在している。
【０００９】
〔発明の要約〕
したがって、本発明は、疎水性ドメインと、親水性ドメインと、生理活性部分と、および、炭素原子２〜１０個のアルキル基コア（alkyl core）とを有する３枝分かれ共重合体を提供し、前記疎水性ドメイン、前記親水性ドメイン、および前記生理活性部分が、３個の官能基を介して前記の炭素原子２〜１０個のアルキル基コアに別々に結合されており、前記の３個の官能基は、同一であるかまたは相違しており、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）から選択される。
【００１０】
３枝分かれ共重合体は、次の構造を有することが好ましく、
【化１】
0005138215.tif 000002
式中、
Ｚは、炭素原子２〜１０個のアルキル基であり、
Ｘ、Ｙ、およびＷは、同一であるか、または相違しており、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、
−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）から選択される官能基である。
【００１１】
本発明の１つの具体例において、３枝分かれ共重合体は、次の構造を有し、
【化２】
0005138215.tif 000003
式中、
Ｘ'およびＹ'は、同一であるかまたは相違しており、
−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾールから選択される官能基であり、
Ｗ'は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾールから選択される官能基であり、
Ｒは、水素、またはＣ1〜Ｃ6アルキル基である。Ｗ'は、共有結合であることが好ましい。
【００１２】
本発明のもう１つの具体例において、３枝分かれ共重合体は、次の構造を有する。
【化３】
0005138215.tif 000004
（式中、ｎおよびｍは、同一であるかまたは相違しており、独立的に１０〜２５００の整数である。）
【００１３】
本発明はさらに、物品の１つの表面の少なくとも一部分に施用するためのコーティング組成物を提供し、このコーティング組成物は、疎水性ドメインと、親水性ドメインと、生理活性部分と、および、炭素原子２〜１０個のアルキル基コアとを有する３枝分かれ共重合体を含んでおり、前記疎水性ドメイン、前記親水性ドメイン、および前記生理活性部分が、３個の官能基を介して前記の炭素原子２〜１０個のアルキル基コアに別々に結合されており、しかも、前記の３個の官能基が、独立的に同一であるかまたは相違しており、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは水素またはＣ1〜Ｃ6アルキル基である）から選択される。
【００１４】
本発明はもう１つの態様において、物品の上にコーティングを有する前記物品を提供し、前記コーティングが、疎水性ドメインと、親水性ドメインと、生理活性部分と、および、炭素原子２〜１０個のアルキル基コアとを有する３枝分かれ共重合体を含んでおり、前記疎水性ドメイン、前記親水性ドメインおよび前記生理活性部分が、３個の官能基を介して前記の炭素原子２〜１０個のアルキル基コアに別々に結合されており、前記の３個の官能基が、独立的に同一であるかまたは相違しており、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）から選択される。
【００１５】
〔発明の詳細な記述〕
本発明は、疎水性ドメインと、親水性ドメインと、生理活性部分と、および、炭素原子２〜１０個のアルキル基コアとを有する３枝分かれ共重合体を提供する。「３枝分かれ(tri-branched)」は、本発明の共重合体が、「Ｙ」の形状であって、炭素原子２〜１０個のアルキル基コアが中央コア（center core）としての機能を果たし、疎水性ドメイン、親水性ドメイン、および生理活性部分が、この中央コアから延びている３本の枝として存在している、「Ｙ」の形状を有することを意味する。すなわち、本発明の３本の枝は、それぞれ、疎水性ドメイン、親水性ドメイン、および生理活性部分である。本明細書および特許請求の範囲で使用される用語「ドメイン(domain)」は、重合モノマー単位のブロックを意味する。疎水性ドメイン、親水性ドメイン、および生理活性部分は、３個の官能基を介して炭素原子２〜１０個のアルキル基コアに別々に結合されている。３個の官能基は、独立的に同一であるか、または相違している。本発明に適したこの官能基の例は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）を包含するが、それらに限定されない。本明細書および特許請求の範囲で使用される「（ＣＯ）」はカルボニル部分を示し、−（ＣＮＲ）−はイミン部分を示し、「（ＳＯ）」はスルフィニル部分を示し、「（ＳＯ2）」はスルホニル部分を示す。３つの官能基の１つ以上が共有結合である場合、疎水性ドメイン、親水性ドメイン、および／または生理活性部分は、それぞれ、１つ以上の共有結合を介してアルキル基コアに直接結合している。
【００１６】
３枝分かれ共重合体は、次の構造を有することが好ましく、
【化４】
0005138215.tif 000005
式中、
Ｚは、炭素原子２〜１０個のアルキル基であり、
Ｘ、ＹおよびＷは、同一であるかまたは相違しており、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）からなる群から選択される官能基である。
【００１７】
３枝分かれ共重合体の疎水性ドメインは、１種以上のメタクリル酸アルキル、またはアクリル酸アルキルの反復のモノマー単位を有する。３枝分かれ共重合体の親水性ドメインは、アクリルアミド、Ｎ,Ｎ−ジメチルアクリルアミド、Ｎ−イソプロピルアクリルアミド、アクリル酸、スチレンスルホン酸、ビニルアルコール、エチレングリコール、およびＮ−ビニルピロリドンから選択される、反復のモノマー単位を有する。「メタクリル酸アルキル(alkyl methacrylate)」は、メタクリレート誘導体であって、カルボニル基の炭素原子に結合した酸素原子が、アルキル基と置換されているメタクリレート誘導体を意味する。「アクリル酸アルキル(alkyl acrylate)」は、アクリレート誘導体であって、カルボニル基の炭素原子に結合した酸素原子が、アルキル基と置換されているアクリレート誘導体を意味する。本発明に適したメタクリル酸アルキルの例は、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、およびメタクリル酸ドデシルを包含するが、それらに限定されない。本発明に適したアクリル酸アルキルの例は、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、およびアクリル酸ドデシルを包含するが、それらに限定されない。
【００１８】
３枝分かれ共重合体の生理活性部分は、生理活性分子から誘導される。生理活性部分は、親水性ドメインに隣接していることが好ましい。本明細書および特許請求の範囲で使用される「生理活性分子(biologically active molecule)」は、生体組織に影響を及ぼす化合物もしくは物質、または、生体組織から反応を引き出す化合物もしくは物質を意味する。本発明に適した生理活性分子には、例えば、生体への医療用具の導入に対する生体反応の処置もしくは予防、または、疾患の処置もしくは予防を行うための治療効果を有する、あらゆる薬物、作用物質、化合物および／またはそれらの組み合わせが包含される。好ましい生理活性分子は、抗血栓形成剤、免疫抑制剤、抗腫瘍薬、抗炎症剤、血管形成阻害薬、タンパク質キナーゼ阻害薬、および、哺乳動物における再狭窄を治癒するか、軽減するか、または、予防することのできる他の作用物質を包含するが、それらに限定されない。本発明に適した生理活性分子にはさらに、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカンが包含される。本発明の生理活性分子の例は、ヘパリン、アルブミン、ストレプトキナーゼ、組織プラスミノゲン活性化因子（ＴＰＡ）、ウロキナーゼ、ラパマイシン、パクリタキセル、ピメクロリムス、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、ならびに、それらの類似体および誘導体を包含するが、それらに限定されない。本発明で使用されるヘパリンは、低分子量ヘパリンであることが好ましい。生理活性部分は、本発明の共重合体に対して生理活性を与える。生理活性部分のためには広範囲に渡る生理活性分子を使用することができるので、３枝分かれ共重合体の生理活性は、適切に調節することができる。
【００１９】
本発明の１つの具体例における３枝分かれ共重合体は、次の構造を有し、
【化５】
0005138215.tif 000006
式中、
Ｘ'およびＹ'は、同一であるかまたは相違しており、
−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾールから選択される官能基であり、
Ｗ'は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
Ｒは、水素、またはＣ1〜Ｃ6アルキル基である。Ｗ'は共有結合であることが好ましい。
【００２０】
本発明のもう１つの具体例における３枝分かれ共重合体は、次の構造を有する。
【化６】
0005138215.tif 000007
（式中、ｎおよびｍは、同一であるかまたは相違しており、独立的に１０〜２５００の整数である。）
【００２１】
３枝分かれ共重合体は、リビング重合法と共役結合反応(conjugation reactions)とを経て調整することができる。３枝分かれ共重合体は、可逆的付加フラグメンテーション連鎖移動(reversible addition fragmentation transfer)（ＲＡＦＴ）重合と共役結合反応とを経て調整することがより好ましい。３枝分かれ共重合体を調整するために、ＲＡＦＴ重合および共役結合反応は、いかなるシーケンスででも行うことができる。従来の多くの重合方法は、化学的架橋反応、高温の硬化過程、および／またはプラズマ処理を必要とする。それらは、ポリマーの分子量分布に関する制御を著しく限定してしまうだけでなく、コーティングに含浸された治療薬と下に横たわるベースコートの中の薬物内容物とに損傷を与える。それらの従来の重合方法とは異なり、可逆的付加フラグメンテーション連鎖移動（ＲＡＦＴ）重合では、周囲温度で、共重合体の各セグメントの分子量とモル比とを精確に制御することが可能であり、そうであることによって、所定の分子量および狭い多分散性(polydispersity)（すなわち、狭い分子量分布）を有する共重合体が提供される。このように、３枝分かれ共重合体の構造および分子量は、ＲＡＦＴ重合を採用することによって精確に調節することができる。
【００２２】
したがって、疎水性ドメイン、親水性ドメイン、および生理活性ドメインの構造ならびに／またはモル比を調整することによって、３枝分かれ共重合体の特性を調節することができる。換言すれば、疎水性ドメインおよび親水性ドメインの構造ならびに／またはモル比は、３枝分かれ共重合体の所望の特性にしたがって調整することができる。例えば、３枝分かれ共重合体の親水性または疎水性は、異なる反復のモノマー単位を有する親水性ドメインおよび／もしくは疎水性ドメインを使用することによって、ならびに／または、疎水性ドメインと疎水性ドメインとの間のモル比を制御することによって調整することができる。さらに、疎水性ドメインおよび親水性ドメインは、３枝分かれ共重合体の所望の機械的強度を確保し、同時に、生理活性部分の最適な活性度を保持するための親水的環境を提供するモル比である必要がある。３枝分かれ共重合体は、疎水性ドメインおよび親水性ドメインを、１：１またはそれ以上のモル比で有することが好ましい。３枝分かれ共重合体は、疎水性ドメインおよび親水性ドメインを、２：１またはそれ以上のモル比で有することがより好ましい。
【００２３】
３枝分かれ共重合体は、所望の機械的耐久性と十分な密着性とを有するコーティングの形成が可能となるように、約8.30269432 × 10-21ｇ〜約8.30269432 × 10-19ｇ（約５ｋダルトン〜約５００ｋダルトン）の範囲の調節可能なポリマー分子量を有することが好ましい。本明細書および特許請求の範囲で使用される１ｋは１,０００を表わす。コーティングの機械的耐久性はポリマー分子量を増大することによって改善されるので、３枝分かれ共重合体は、生体内での拡張と展開とを必要とする幾種類かの医療用具（例えば、ステント）のためのコーティングに使用するためには、1.66053886 × 10-20ｇ〜8.30269432 × 10-19ｇ（１０ｋダルトン〜５００ｋダルトン）の高いポリマー分子量を有することが、とりわけ好ましい。
【００２４】
本発明の１つの具体例において、３枝分かれ共重合体は、スキーム１に例示されるルートを経て合成される。具体的には、まず、親水性ポリマーを可逆的付加フラグメンテーション連鎖移動（ＲＡＦＴ）コア剤に共役させて、親水性ドメインを形成する。式（III）の本発明の共重合体を調整するためのＲＡＦＴコア剤は、無水マレイン酸である。次いで、ＤＴＢＡを用いたＲＡＦＴ重合を経て、疎水性ドメインを構築する。次いで、生理活性部分は、ＤＣＣおよびＮＨＳを用いた共役結合反応(conjugation reaction)を経て構築する。本明細書で使用される「ＤＴＢＡ」は、ジチオ安息香酸(dithiobenzoic acid)を表わし、「ＤＣＣ」は、ジシクロヘキシルカルボジイミド（dicyclohexylcarbodiimide）を表わし、また、「ＮＨＳ」はＮ−ヒドロキシルスクシンイミド（N-hydroxyl succinimide）を表わす。スキーム１において、式（III）の本発明の共重合体の親水性ドメイン、疎水性ドメイン、および生理活性部分は、それぞれ、ポリエチレングリコール、メタクリル酸ブチル、およびヘパリンである。ＲＡＦＴ重合は、最近の文献に記載されており、当業者は、ＲＡＦＴ重合の条件の詳細を容易に確かめることができるであろう（例えば、シャイ(Shi)、パン・ジー(Peng-Jie)等：ヨーロピアン・ポリマー・ジャーナル（Ｅｕｒｏｐｅａｎ  Ｐｏｌｙｍｅｒ  Ｊｏｕｒｎａｌ），第４０巻，ｐ．１２８３〜１２９０（２００４年）を参照されたい）。
【００２５】
スキーム１：
【化７】
0005138215.tif 000008
式中、ｘ、ｎおよびｍは、同一であるかまたは相違しており、独立的に１０〜２５００の整数である。
【００２６】
本発明のもう１つの具体例において、３枝分かれ共重合体は、スキーム２に例示されるルートを経て合成される。具体的には、まず、式（IV）の可逆的付加フラグメンテーション連鎖移動（ＲＡＦＴ）コア剤と疎水性ポリマーとの間のＲＡＦＴ重合を行って、疎水性ドメインを構築する。次いで、親水性ドメインおよび生理活性部分は、それぞれ、親水性ポリマーおよび生理活性分子との共役結合反応を経て、いずれかのシーケンスで、または、同時に、構築される。
【００２７】
スキーム２：
【化８】
0005138215.tif 000009
式中、Ｘ'およびＹ'は、同一であるかまたは相違しており、
−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾールから選択される官能基であり、
Ｗ'は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾールから選択される官能基であり、
Ｒは、水素、または、Ｃ1〜Ｃ6アルキル基であり、
Ｖは、ＲＡＦＴ剤の一部分として使用するのに適した有機部分である。Ｖはフェニル基であることが好ましい。さらに好ましくは、Ｖはフェニル基であり、かつ、Ｗ'は共有結合である。
【００２８】
ＲＡＦＴ重合および共役結合反応によって、３枝分かれ共重合体は、容易に入手可能な出発原料から効率的に調整することが可能となる。スキーム１およびスキーム２に例示されるように、市販の親水性ポリマーおよび疎水性ポリマーを直接使用して、３枝分かれ共重合体の親水性ドメインおよび疎水性ドメインを構築することができる。さらに、市販のＲＡＦＴコア剤は、３枝分かれ共重合体の、２〜１０個の炭素原子のアルキル基コアと官能基とを与えることができる。したがって、親水性ドメインと、疎水性ドメインと、官能基と、および、２〜１０個の炭素原子のアルキル基コアとを構築するための複雑な合成過程を回避して、３枝分かれ共重合体を容易に調整することができる。
【００２９】
本発明はまた、物品の１つの表面の少なくとも一部分の上に施用するためのコーティング組成物を提供する。コーティング組成物は、疎水性ドメインと、親水性ドメインと、生理活性部分と、および、２〜１０個の炭素原子のアルキル基コアとを有する３枝分かれ共重合体を含有する。疎水性ドメイン、親水性ドメイン、および生理活性部分は、３個の官能基を介して、２〜１０個の炭素原子のアルキル基コアに別々に結合される。３個の官能基は、独立的に同一であるかまたは相違する。本発明に適した官能基の例は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）を包含するが、それらに限定されない。
【００３０】
本発明のコーティング組成物は、高品質膜の形成を容易にするために、他のポリマー、共溶媒、および／または他の添加物（例えば、可塑剤、消泡剤、クレーター防止剤(anticrater agents)、および凝集溶剤）をさらに含有することができる。本発明のコーティング組成物への他の適切な添加剤は、生理活性剤、抗菌剤、抗血栓形成剤、抗生物質、顔料、放射線不透過物質(radiopacifiers)、およびイオン導電体を包含するが、それらに限定されない。そのような諸成分の選定および量に関する詳細は、当業者に知られている。
【００３１】
本発明のコーティング組成物は、物品の１つの表面の少なくとも一部分に施用することができる。幾つかの具体例において、本発明のコーティング組成物は、物品の露出面全体に施用される。本発明のコーティング組成物の厚さは、コーティングを形成するのに使用される過程だけでなく、物品の用途によっても変わることがある。本発明のコーティング組成物は、典型的には、また、医療用具のためには、約１ｎｍ〜約１０μｍの厚さに施用され、より典型的であるのは約１０ｎｍ〜約１０μｍの厚さである。３枝分かれ共重合体は、一般的な有機溶媒（例えば、テトラヒドロフラン（ＴＨＦ）、アセトン、クロロホルム、ジクロロメタン、アセトニトリル、ジメチルホルムアミド（dimethylfolmide）（ＤＭＦ）、および、それらの混合物）に可溶性である。有機溶媒は、ポリマー材料を取り扱うために、広範囲に渡って使用されるので、本発明のコーティング組成物は、様々な被覆過程（例えば、吹付け塗装過程）を経て、物品の少なくとも１つの表面に施用することができる。
【００３２】
本発明のコーティング組成物が物品の少なくとも１つの表面に施用されたとき、疎水性ドメインは、機械的耐久性が改善され、かつ、下に横たわる表面に対する密着性が向上した３枝分かれ共重合体を提供し、同時に、親水性ドメインおよび生理活性部分は、潤滑性および血液適合性を提供する。さらに、３枝分かれ共重合体の所望の弾性を得るために、疎水性ドメインおよび親水性ドメインは調整することができる。さらに、親水性ドメインは、生理的条件の下、水和して膨潤し、生理活性部分が生理活性を保持するための所望の環境を提供することができる。
【００３３】
本発明のコーティング組成物はまた、医療用具のベースコート（例えば、ステントのベースコート）から治療量の製剤が溶出するのを制御するように施用することができる。ベースコートは通常、１種以上の薬物、作用物質および／または化合物のマトリックスと、ポリマー等の生体適合性材料とを含有する。溶出は、物理的障壁、化学的障壁、またはそれらの組み合わせによって制御される。溶出は、コーティングの厚さを変えることによって制御され、そうされることによって、薬物、作用物質および／または化合物がベースコートマトリックスから拡散する拡散経路(diffusion path)の長さが変わる。ベースコートマトリックス中の薬物、作用物質および／または化合物は本質的に、コーティング中の隙間空間を通って拡散する。したがって、コーティングが厚ければ厚いほど拡散経路はそれだけいっそう長くなり、逆に、コーティングが薄ければ薄いほど拡散経路はそれだけいっそう短くなる。ベースコートから薬物を溶出するためのレギュレータ(regulator)としての、本発明のコーティング組成物の有効性は、３枝分かれ共重合体中の疎水性ドメインと親水性ドメインとの相対モル比を調節してこの３枝分かれ共重合体の最適疎水性を得ることによって最大にすることができる。ベースコートおよびコーティングの両方の厚さは、ベースコートおよびコーティングが施用される物品の所望の全体的プロフィールによって制限されることがあるということに留意することが重要である。
【００３４】
本発明はまた、物品の上にコーティング組成物を有する物品を提供する。コーティング組成物は、疎水性ドメインと、親水性ドメインと、生理活性部分と、および、２〜１０個の炭素原子のアルキル基コアとを含有する３枝分かれ共重合体を含む。疎水性ドメイン、親水性ドメイン、および生理活性部分は、独立的に同一であるかまたは相違する３個の官能基を介して、２〜１０個の炭素原子のアルキル基コアに別々に結合している。本発明に適した官能基の例は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール（式中、Ｒは、水素、またはＣ1〜Ｃ6アルキル基である）を包含するが、それらに限定されない。物品の１つの表面の少なくとも一部分は、ポリマーコート、プラスチック基体（plastic substance）、セラミック、スチール、または他の合金金属の表面である場合がある。
【００３５】
本発明のコーティング組成物で被覆することのできる物品は、いかなる形状のものであってもよく、好ましくは、医療用具、または医療用具の部品である。医療用具または医療用具の部品は植え込み可能であることがより好ましい。本明細書および特許請求の範囲で使用される用語「医療用具(medical device)」は、医療処置において使用される物品(physical item)を意味し、外用医療用具と植え込み可能な医療用具との両方を包含する。本発明のコーティング組成物で被覆することのできる医療用具は、カテーテル、ガイドワイヤー、薬物溶出用ステント、人工内耳(cochlear implants)、網膜インプラント、胃バンド、神経刺激装置、筋肉刺激装置、植え込み可能な薬物送達装置、眼内装置、および、他の様々な医療用具を包含するが、それらに限定されない。
【００３６】
本コーティング組成物は、従来の被覆技術（例えば、吹付け塗装法、超音波被覆法、浸漬被覆法、等）を用いて、物品の表面に施用することができる。浸漬被覆法では、コーティング組成物の入っている槽の中に物品を浸漬し、次いで、取り出す。約１分〜約２時間の範囲の滞留時間(dwelling time)を使用することができ、この滞留時間は、構成材料と医療用具の複雑さおよび所望のコーティング厚さによって決まる。次いで、このコーティング組成物で被覆された物品は、乾燥して乾燥コーティングを提供することができる。乾燥工程は、単に周囲条件に放置することによって達成することができ、または、約３０℃〜約６５℃のような温和な温度で加熱することによって加速することができる。
【００３７】
〔実施態様〕
（１）３枝分かれ共重合体において、
疎水性ドメインと、
親水性ドメインと、
生理活性部分と、
炭素原子２〜１０個のアルキル基コアと、
を有し、
前記疎水性ドメイン、前記親水性ドメイン、および前記生理活性部分が、３個の官能基を介して前記炭素原子２〜１０個のアルキル基コアに別々に結合されており、
前記３個の官能基は、独立的に同一であるかまたは相違しており、かつ、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択され、
式中、Ｒは、水素またはＣ1〜Ｃ6アルキル基である、
３枝分かれ共重合体。
（２）実施態様１に記載の３枝分かれ共重合体において、
次の構造を有しており、
【化９】
0005138215.tif 000010
式中、
Ｚは、炭素原子２〜１０個のアルキル基であり、
Ｘ、ＹおよびＷは、同一であるかまたは相違しており、かつ、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
式中、Ｒは、水素、またはＣ1〜Ｃ6アルキル基である、
３枝分かれ共重合体。
（３）実施態様１に記載の３枝分かれ共重合体において、
前記疎水性ドメインが、少なくとも１種のメタクリル酸アルキル、またはアクリル酸アルキル、の反復のモノマー単位を含んでいる、３枝分かれ共重合体。
（４）実施態様３に記載の３枝分かれ共重合体において、
少なくとも１種のメタクリル酸アルキルの前記反復のモノマー単位が、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、およびメタクリル酸ドデシル、からなる群から選択される、３枝分かれ共重合体。
（５）実施態様３に記載の３枝分かれ共重合体において、
少なくとも１種のアクリル酸アルキルの前記反復のモノマー単位が、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、およびアクリル酸ドデシル、からなる群から選択される、３枝分かれ共重合体。
【００３８】
（６）実施態様１に記載の３枝分かれ共重合体において、
前記親水性ドメインが、アクリルアミド、Ｎ,Ｎ−ジメチルアクリルアミド、Ｎ−イソプロピルアクリルアミド、アクリル酸、スチレンスルホン酸、ビニルアルコール、エチレングリコール、およびＮ−ビニルピロリドン、からなる群から選択される、反復のモノマー単位を含んでいる、３枝分かれ共重合体。
（７）実施態様１に記載の３枝分かれ共重合体において、
前記生理活性部分が、生理活性分子から誘導されており、
前記生理活性分子が、抗血栓形成剤、免疫抑制剤、抗腫瘍薬、抗炎症剤、血管形成阻害薬、タンパク質キナーゼ阻害薬、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、
３枝分かれ共重合体。
（８）実施態様７に記載の３枝分かれ共重合体において、
前記生理活性分子が、ヘパリン、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、３枝分かれ共重合体。
（９）実施態様１に記載の３枝分かれ共重合体において、
次の構造を有しており、
【化１０】
0005138215.tif 000011
式中、
Ｘ'およびＹ'は、同一であるかまたは相違しており、かつ、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
Ｗ'は、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択される官能基であり、
式中、Ｒは、水素、またはＣ1〜Ｃ6アルキル基である、
３枝分かれ共重合体。
（１０）実施態様１に記載の３枝分かれ共重合体において、
次の構造を有しており、
【化１１】
0005138215.tif 000012
式中、
ｎおよびｍは、同一であるかまたは相違しており、独立的に１０〜２５００の整数である、
３枝分かれ共重合体。
（１１）実施態様１に記載の３枝分かれ共重合体において、
約8.30269432 × 10-21ｇ〜約8.30269432 × 10-19ｇ（約５ｋダルトン〜約５００ｋダルトン）の範囲の調節可能な分子量を有している、３枝分かれ共重合体。
【００３９】
（１２）物品の１つの表面の少なくとも一部分に施用するためのコーティング組成物において、
疎水性ドメイン、親水性ドメイン、生理活性部分、および炭素原子２〜１０個のアルキル基コア、を有する３枝分かれ共重合体、
を含んでおり、
前記疎水性ドメイン、前記親水性ドメイン、および前記生理活性部分が、３個の官能基を介して前記の炭素原子２〜１０個のアルキル基コアに別々に結合されており、
前記３個の官能基が、独立的に同一であるかまたは相違しており、かつ、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択され、
式中、Ｒは、水素またはＣ1〜Ｃ6アルキル基である、
コーティング組成物。
（１３）実施態様１２に記載のコーティング組成物において、
前記コーティングが、約１ｎｍ〜約１０μｍの厚さを有している、コーティング組成物。
（１４）物品の上にコーティングを有する物品において、
前記コーティングが、疎水性ドメイン、親水性ドメイン、生理活性部分、および炭素原子２〜１０個のアルキル基コア、を有する３枝分かれ共重合体を含んでおり、
前記疎水性ドメイン、前記親水性ドメイン、および前記生理活性部分が、３個の官能基を介して前記の炭素原子２〜１０個のアルキル基コアに別々に結合されており、
前記３個の官能基が、独立的に同一であるかまたは相違しており、かつ、共有結合、−（ＣＯ）−、−（ＣＮＲ）−、−（ＳＯ）−、−（ＳＯ2）−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、およびトリアゾール、から選択され、
式中、Ｒは、水素またはＣ1〜Ｃ6アルキル基である、
物品。
（１５）実施態様１４に記載の物品において、
前記疎水性ドメインが、少なくとも１種のメタクリル酸アルキルまたはアクリル酸アルキル、の反復のモノマー単位を含んでいる、物品。
（１６）実施態様１５に記載の物品において、
少なくとも１種のメタクリル酸アルキルの前記反復のモノマー単位が、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、およびメタクリル酸ドデシル、からなる群から選択される、物品。
（１７）実施態様１５に記載の物品において、
少なくとも１種のアクリル酸アルキルの前記反復のモノマー単位が、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、およびアクリル酸ドデシル、からなる群から選択される、物品。
【００４０】
（１８）実施態様１４に記載の物品において、
前記親水性ドメインが、アクリルアミド、Ｎ,Ｎ−ジメチルアクリルアミド、Ｎ−イソプロピルアクリルアミド、アクリル酸、スチレンスルホン酸、ビニルアルコール、エチレングリコール、およびＮ−ビニルピロリドン、からなる群から選択される、反復のモノマー単位を含んでいる、物品。
（１９）実施態様１４に記載の物品において、
前記生理活性部分が、生理活性分子から誘導されており、
前記生理活性分子が、抗血栓形成剤、免疫抑制剤、抗腫瘍薬、抗炎症剤、血管形成阻害薬、タンパク質キナーゼ阻害薬、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、
物品。
（２０）実施態様１９に記載の物品において、
前記生理活性分子が、ヘパリン、タンパク質、ポリペプチド、オリゴペプチド、ＤＮＡ、ＲＮＡ、ｓｉＲＮＡ、リボザイム、多糖類、オリゴ糖類、脂質、リポタンパク質、およびプロテオグリカン、からなる群から選択される、物品。
（２１）実施態様１４に記載の物品において、
実施態様１に記載の３枝分かれ共重合体が、約8.30269432 × 10-21ｇ〜約8.30269432 × 10-19ｇ（約５ｋダルトン〜約５００ｋダルトン）の範囲の調節可能な分子量を有している、物品。
（２２）実施態様１４に記載の物品において、
前記コーティングが、約１ｎｍ〜約１０μｍの厚さを有している、物品。
（２３）実施態様１４に記載の物品において、
医療用具、または医療用具の部品である、物品。
【００４１】
本発明の好ましい諸具体例に関連して、本発明を詳細に示され記述してきたが、本発明の趣旨および範囲から逸脱することなく、形態と細部とに関する前述の変形および他の変形を行うことができるということを当業者は理解するであろう。したがって、本発明は記述され例示されたそのままの正確な形態と細部とに限定されるのではなく、特許請求の範囲に含まれることが意図されている。